СИНТЕТИЧЕСКИЕ МАТЕРИАЛЫ ДЛЯ ИСПЫТАНИЯ PDC-РЕЗЦОВ ИЛИ ДЛЯ ИСПЫТАНИЯ ДРУГИХ СВЕРХТВЕРДЫХ МАТЕРИАЛОВ

1. Испытательный цилиндр, содержащий:
первый конец;
второй конец; и
боковую стенку, продолжающуюся от первого конца до второго конца,
2
2
в котором по меньшей мере один из элементов, к которым относятся первый конец, второй конец и боковая стенка, представляет собой подвергаемый воздействию участок, изготовленный с использованием по меньшей мере одного синтетического материала, имеющего предел прочности при неограниченном сжатии от примерно 12 кфунт/дюйм до примерно 30 кфунт/дюйм,
в котором подвергаемый воздействию участок контактирует со сверхтвердым компонентом, что способствует определению по меньшей мере одной характеристики сверхтвердого компонента.
2
2
2. Испытательный цилиндр по п.1, в котором первый предел прочности при неограниченном сжатии составляет от примерно 15 кфунт/дюйм до примерно 25 кфунт/дюйм.
3. Испытательный цилиндр по п.1, в котором синтетический материал имеет абразивность от примерно 1 Cerchar до примерно 6 Cerchar.
4. Испытательный цилиндр по п.1, в котором синтетический материал имеет абразивность от примерно 3 Cerchar до примерно 6 Cerchar.
5. Испытательный цилиндр по п.1, в котором синтетический материал имеет содержание железа от примерно 5 процентов до примерно 10 процентов.
6. Испытательный цилиндр по п.1, в котором синтетический материал содержит по меньшей мере один наполнитель и по меньшей мере одно связывающее вещество.
7. Испытательный цилиндр по п.6, в котором наполнитель выбирают по меньшей мере из одного из средств, к которым относятся средства для пескоструйной очистки и средства для литья.
8. Испытательный цилиндр по п.6, в котором связывающее вещество выбирают по меньшей мере из одного из веществ, к которым относятся силикат натрия, пластичная смола, многокомпонентная эпоксидная смола, керамические частицы на основе глины и абразивное связывающее вещество.
9. Испытательный цилиндр по п.6, в котором наполнитель и связывающее вещество соединены с помощью одной из связок, к которым относятся керамические связки, бакелитовые связки, силикатные связки, шеллачные связки, вулканитовые связки и магнезиальные связки.
10. Испытательный цилиндр по п.1, в котором подвергаемый воздействию участок дополнительно содержит один или несколько вторых материалов, расположенных внутри синтетического материала по заданной и воспроизводимой схеме.
11. Испытательный цилиндр по п.10, в котором второй материал выбирают по меньшей мере из одного из материалов, к которым относятся второй синтетический материал, горная порода и дерево.
2
2
12. Испытательный цилиндр по п.10, в котором второй материал имеет второй предел прочности при неограниченном сжатии и в котором различие между вторым пределом прочности при неограниченном сжатии и первым пределом прочности при неограниченном сжатии составляет от примерно 1000 фунт/дюйм до примерно 60000 фунт/дюйм.
13. Испытательный цилиндр по п.10, в котором процентное содержание синтетического материала в испытательном цилиндре превышает процентное содержание второго материала или равно ему.
14. Испытательный цилиндр по п.10, в котором по меньшей мере один из вторых материалов имеет предел прочности при неограниченном сжатии, отличающийся от предела прочности при неограниченном сжатии остальных вторых материалов.
15. Испытательный цилиндр по п.10, в котором второй материал соединен с синтетическим материалом при помощи эпоксидной смолы.
16. Испытательный цилиндр по п.15, в котором эпоксидная смола содержит двухкомпонентную эпоксидную смолу.
17. Испытательный цилиндр по п.15, в котором эпоксидная смола после отверждения имеет толщину от примерно 2 миллиметров до примерно 15 миллиметров.
18. Испытательный цилиндр по п.1, в котором по меньшей мере один из синтетических материалов имеет предел прочности при неограниченном сжатии, отличающийся от предела прочности при неограниченном сжатии остальных синтетических материалов.
19. Испытательный цилиндр по п.1, в котором в том случае, когда подвергаемым воздействию участком является второй конец или первый конец, испытательный цилиндр соединен с токарно-карусельным станком.
20. Испытательный цилиндр по п.1, в котором в том случае, когда подвергаемым воздействию участком является боковая сторона, испытательный цилиндр соединен с токарным станком.
21. Испытательный цилиндр по п.1, в котором синтетический материал образует одно или несколько отверстий на поверхности подвергаемого воздействию участка, при этом отверстия располагаются в синтетическом материале по заданной и воспроизводимой схеме.
22. Испытательный цилиндр по п.1, в котором исполнительный цилиндр имеет форму круга, при этом круг соединен со шлифовальным кругом.
23. Способ испытания сверхтвердого компонента на испытательном цилиндре, содержащий этапы:
получения сверхтвердого компонента;
получения испытательного цилиндра, при этом испытательный цилиндр содержит:
первый конец;
второй конец; и
боковую стенку, продолжающуюся от первого конца до второго конца,
2
2
в котором по меньшей мере один из элементов, к которым относятся первый конец, второй конец и боковая стенка, представляет собой подвергаемый воздействию участок, изготовленный с использованием по меньшей мере одного синтетического материала, имеющего предел прочности при неограниченном сжатии от примерно 12 кфунт/дюйм до примерно 30 кфунт/дюйм;
контактирования сверхтвердого компонента с подвергаемым воздействию участком испытательного цилиндра;
обеспечения перемещения сверхтвердого компонента в поперечном направлении к подвергаемому воздействию участку; и
определения по меньшей мере одной характеристики сверхтвердого компонента.
24. Способ по п.23, в котором синтетический материал имеет абразивность от примерно 1 Cerchar до примерно 6 Cerchar.
25. Способ по п.23, в котором синтетический материал имеет содержание железа от примерно 5 процентов до примерно 10 процентов.
26. Способ по п.23, в котором подвергаемый воздействию участок дополнительно содержит один или несколько вторых материалов, расположенных внутри синтетического материала по заданной и воспроизводимой схеме.
27. Способ по п.26, в котором второй материал выбирают по меньшей мере из одного из материалов, к которым относятся второй синтетический материал, естественная горная порода и дерево.
2
2
28. Способ по п.26, в котором второй материал имеет второй предел прочности при неограниченном сжатии и в котором различие между вторым пределом прочности при неограниченном сжатии и первым пределом прочности при неограниченном сжатии составляет от примерно 1000 фунт/дюйм до примерно 60000 фунт/дюйм.
29. Способ по п.26, в котором процентное содержание синтетического материала в испытательном цилиндре превышает процентное содержание второго материала или равно ему.
30. Способ по п.26, в котором по меньшей мере один из вторых материалов имеет предел прочности при неограниченном сжатии, отличающийся от предела прочности при неограниченном сжатии остальных вторых материалов.
31. Способ по п.26, в котором второй материал соединен с синтетическим материалом при помощи эпоксидной смолы.
32. Способ по п.23, в котором по меньшей мере один из синтетических материалов имеет предел прочности при неограниченном сжатии, отличающийся от предела прочности при неограниченном сжатии остальных синтетических материалов.
33. Способ по п.23, в котором синтетический материал образует одно или несколько отверстий на поверхности подвергаемого воздействию участка, при этом отверстия в синтетическом материале располагаются по заданной и воспроизводимой схеме.
34. Способ по п.23, в котором этап определения по меньшей мере одной характеристики сверхтвердого компонента включает определение абразивности сверхтвердого компонента и определение стойкости к ударной нагрузке сверхтвердого компонента.